(2) JP 2017-66270 A 2017.4.6 【特許請求の範囲】  結晶性の脂環式構造含有樹脂を含有する、略円柱状の製品ペレットの集合体からなる成 形材料であって、  前記製品ペレットの結晶化発熱量が１０ｍＪ／ｍｇ以下であり、  前記製品ペレットの集合体の平均偏平率が、０．３５以下であることを特徴とする成形 材料。  前記脂環式構造含有樹脂が、ジシクロペンタジエン開環重合体⽔素化物である、請求項 １に記載の成形材料。  前記製品ペレットの集合体が、結晶性の脂環式構造含有樹脂を含有する、結晶化発熱量 が２０〜３５ｍＪ／ｍｇの原料ペレットの集合体を加熱して得られるものである、請求項 １⼜は２に記載の成形材料。  請求項１〜３のいずれかに記載の成形材料を成形して得られる成形体。  ヘイズが１．０％以下のフィルム状成形物である、請求項４に記載の成形体。  製品ペレットの集合体からなる成形材料の製造⽅法であって、  結晶性の脂環式構造含有樹脂を含有し、結晶化発熱量が２０〜３５ｍＪ／ｍｇの略円柱 状の原料ペレットの集合体を、結晶化発熱量が１０ｍＪ／ｍｇ以下の略円柱状の製品ペレ ットの集合体に変化させる結晶化⼯程を有し、  前記結晶化⼯程において、原料ペレットの集合体から製品ペレットの集合体へ変化する 際における平均⼨法変化率が−１０．０〜０％であることを特徴とする、成形材料の製造 ⽅法。  前記結晶化⼯程が、前記原料ペレットの集合体を、前記脂環式構造含有樹脂の、（結晶 化温度−１０℃）以上、融点未満の温度に加熱する⼯程である、請求項６に記載の成形材 料の製造⽅法。  前記脂環式構造含有樹脂が、ジシクロペンタジエン開環重合体⽔素化物である、請求項 ６⼜は７に記載の成形材料の製造⽅法。 【発明の詳細な説明】 【技術分野】  本発明は、耐熱性、機械強度及び耐溶剤性に優れ、かつ、良好な外観を有する成形体を 安定的に製造することができる成形材料、この成形材料を⽤いて得られる成形体、及び前 記特性を有する成形材料の製造⽅法、に関する。 【背景技術】  結晶性の⾼分⼦は、秩序だった分⼦配列を有し、融点を⽰し、部分的な結晶構造をもつ ものが多く、⼀般的に硬くて剛性が⾼いとされる。  なかでも、結晶性の脂環式構造含有樹脂は、耐熱性、機械強度、耐溶剤性等の物性に優 れることから、種々の樹脂成形体の原料として、近年注⽬されている。  また、特許⽂献３には、結晶性のノルボルネン単量体開環重合体⽔素化物を原料とする  例えば、特許⽂献１及び２には、窒素原⼦上に特定構造の置換基を有するイミド基を持 つタングステン錯体を重合触媒として⽤いることにより、シンジオタクチック⽴体規則性 を有する、結晶性のジシクロペンタジエン開環重合体⽔素化物が得られることが記載され ている。 50 40 30 20 10 【請求項１】 【請求項２】 【請求項３】 【請求項４】 【請求項５】 【請求項６】 【請求項７】 【請求項８】 【０００１】 【０００２】